(57)【要約】【課題】反射防止フィルムにおいて、正面からの外光の反射光に色味が付かず、また、様々な角度から入射する外光の反射光に対しても色味を低減することができ、また、膜厚ムラが良好で、密着性の優れる反射防止フィルムを提供すること。【解決手段】透明支持体上に、膜屈折率が高屈折率層＞ハードコート層、透明支持体＞低屈折率層となる層を該透明支持体側よりハードコート層、高屈折率層、低屈折率層の順に積層してなる反射防止フィルムにおいて、該高屈折率層のバインダー樹脂に芳香環を分子内に有する有機化合物と添加剤にフッ素またはシリコンの少なくとも一方と芳香環を分子内に有する有機化合物を使用し、バインダー樹脂１００重量部に対し、添加剤０．０１〜０．２重量部含むことで、様々な角度から入射する外光の反射光に対して色味を低減し、密着性に優れることを特徴とする。 【選択図】    図１
2015203752.tif 000002
【特許請求の範囲】
【請求項１】
透明支持体の一方の面に、ハードコート層、高屈折率層、低屈折率層を順次積層してなる反射防止フィルムであって、
前記高屈折率層は少なくとも、分子内に芳香環を有するバインダー樹脂と、フッ素含有芳香族化合物、ケイ素含有芳香族化合物のうち一つ以上から選ばれる添加剤とを含有し、
且つ、前記バインダー樹脂の１００質量部に対して、前記添加剤が０．０１〜０．２質量部の範囲に配合されていることを特徴とする反射防止フィルム。
【請求項２】
前記バインダー樹脂が、ビスフェノールＡ骨格を含むことを特徴とする請求項１に記載の反射防止フィルム。
【請求項３】
請求項１または２に記載の反射防止フィルムを用いて、前記透明支持体の他方の面側に偏光板を備えたことを特徴とする反射防止フィルム付偏光板。
【請求項４】
請求項３に記載の反射防止フィルム付偏光板を具備したことを特徴とする透過型液晶ディスプレイ。
【発明の詳細な説明】
【技術分野】
【０００１】
本発明はディスプレイなどの表面、およびタッチパネルの偏光板の間に存在するエアギャップ層において、外光が反射することを防止することを目的として設けられる反射防止フィルム、反射防止フィルム付偏光板、及びそれを具備した透過型液晶ディスプレイに関する。
【背景技術】
【０００２】
一般にディスプレイは、室内外での使用を問わず、外光などが入射する環境下で使用される。この外光等の入射光は、ディスプレイ表面等において正反射され、それによる反射像が表示画像と混合することにより、画面表示品質を低下させてしまう。そのため、ディスプレイ表面等に反射防止機能を付与することは必須であり、反射防止機能の高性能化が求められている。
【０００３】
一般に反射防止機能は、透明支持体上に金属酸化物等の透明材料からなる高屈折率層と低屈折率層の繰り返し構造による多層構造の反射防止層を形成することで得られる。これらの多層構造からなる反射防止層は、化学蒸着（ＣＶＤ）法や、物理蒸着（ＰＶＤ）法といった乾式成膜法により形成することができる。乾式成膜法を用いて反射防止層を形成する場合にあっては、低屈折率層、高屈折率層の膜厚を精密に制御できるという利点がある一方、成膜を真空中でおこなうため、生産性が低く、大量生産に適していないという問題を抱えている。一方、反射防止層の形成方法として、大面積化、連続生産、低コスト化が可能である塗液を用いた湿式成膜法による反射防止膜の生産が注目されている。
【０００４】
近年モバイル端末の普及が進み、画像表示装置そのものを手元にて操作する場合が増えている。また、日中の屋外においては、屋内にて使用する場合よりも強い外光にさらされるため、屋外でも視認性を損なわない、低反射率の反射防止フィルムが求められている。
【０００５】
また、定置設置型の画像表示装置に反射防止フィルムを適応する場合、その多くは、固定光源からの反射光を低減することが前提となっている。これは、外光の入射角が変化しないことを意味する。これに対しモバイル端末の場合、屋外での使用や手元での操作があるため、外光の入射が様々な角度から入射し、さらに、視聴者も様々な角度でディスプレイを観察する場合が多くなる。よって、モバイル端末に対して反射防止フィルムを適応しようとした場合、正面からの反射光のみではなく、あらゆる入射角の光源に対しての反射光、特に反射光の色味について検討する必要がある。現状、反射防止フィルムの多くは、定置設置型の画像表示装置に対応した設計となっているため、外光の入射角と反射角が変化することを想定していないフィルム設計となっていることが多い。
【０００６】
様々な角度から入射する外光の反射光に対しても色味が付くことを低減する反射防止フィルムを実現する手法の一つとして、光学多層膜を用いる手法がある。屈折率の異なる複数の層から構成され、通常、光学２層であれば透明支持体の屈折率よりも高屈折率である高屈折率層、透明支持体の屈折率よりも低屈折率な低屈折率層の順に積層したものを指し、光学３層であれば前記光学２層品における、透明支持体と高屈折率層の間に中屈折率層を設けた構成となるのが一般的である。また、高屈折率層と低屈折率層の層数を任意の数だけ増やした多層光学膜の層構成を使用することも原理上可能である。しかし、層数を増加させる場合、面性（膜厚ムラ）の劣化が課題となってくる。各層の膜厚ムラが少なくても、それらを積層していくにつれ、各層の膜厚ムラが重なり合い、全体としての膜厚ムラが大きくなってしまう。さらに、層数を増やすにつれ、各層の膜厚変化による積層体においての反射光の色相への影響が大きくなるため、膜厚ムラの抑制が重要となる。さらに反射率を低減していくにつれ、反射率が高い場合、反射光により見え辛くなっていた膜厚ムラが明確化してしまう。膜厚ムラを抑えるために、レベリング性付与に添加剤を通常用いるが、積層体における中間層ではリコート性の問題から、使用できる添加剤が制限されてしまう。また、層数を増やすことによりコストも増加してしまうため、前述した光学２層品または３層品が好適であるといえる。いずれの構成の場合でも透明支持体の屈折率よりも高屈折率な高屈折率層を積層することは必須である。また、前記高屈折率層に用いられる材料として、無機微粒子を用いる場合がほとんどである。（特許文献１）（特許文献２）
【先行技術文献】
【特許文献】
【０００７】
【特許文献１】特開２００５−２８３８７２号公報
【特許文献２】特開２００５−３１６３５０号公報
【発明の概要】
【発明が解決しようとする課題】
【０００８】
しかしながら、高屈折率層に無機微粒子を用いて屈折率の向上を図る場合、無機微粒子を膜として固定するためのバインダー樹脂を用いる。高屈折率層の屈折率を高くするには無機微粒子の使用割合を増やすことで対応できるが、高屈折率層の膜強度や膜均一性の悪化、塗液の安定性など悪影響が出るため、反射防止フィルムとしての品質を考慮した場合、無機微粒子の使用割合の上限が決まってしまい反射防止膜の光学設計の自由度を損なうという問題がある。
【０００９】
本発明の目的は、優れた反射防止機能を有し、正面からの反射光の反射率や色相を低減するとともに、様々な角度から入射する外光の反射光に対しても色味を低減することができ、また、膜厚ムラが良好で、密着性の優れる反射防止フィルム、該反射防止フィルムを備える画像表示装置または液晶表示装置、該反射防止フィルムを備える偏光板および透過型液晶ディスプレイを提供することにある。
【課題を解決するための手段】
【００１０】
本発明の請求項１に係る発明は、透明支持体の一方の面に、ハードコート層、高屈折率層、低屈折率層を順次積層してなる反射防止フィルムであって、
前記高屈折率層は少なくとも、分子内に芳香環を有するバインダー樹脂と、フッ素含有芳香族化合物、ケイ素含有芳香族化合物のうち一つ以上から選ばれる添加剤とを含有し、
且つ、前記バインダー樹脂の１００質量部に対して、前記添加剤が０．０１〜０．２質量部の範囲に配合されていることを特徴とする反射防止フィルムである。
【００１１】
請求項２に係る発明は、前記バインダー樹脂が、ビスフェノールＡ骨格を含むことを特徴とする請求項１に記載の反射防止フィルムである。
【００１２】
請求項３に係る発明は、請求項１または２に記載の反射防止フィルムを用いて、前記透明支持体の他方の面側に偏光板を備えたことを特徴とする反射防止フィルム付偏光板である。
【００１３】
請求項４に係る発明は、請求項３に記載の反射防止フィルム付偏光板を具備したことを特徴とする透過型液晶ディスプレイである。
【発明の効果】
【００１４】
本発明の請求項１によれば、透明支持体の一方の面に、ハードコート層、高屈折率層、
低屈折率層を順次積層してなる反射防止フィルムであって、前記高屈折率層は少なくとも、分子内に芳香環を有するバインダー樹脂と、フッ素含有芳香族化合物、ケイ素含有芳香族化合物のうち一つ以上から選ばれる添加剤とを含有し、且つ、前記バインダー樹脂の１００質量部に対して、前記添加剤を０．０１〜０．２質量部の範囲に配合することにより、高屈折率層の強度と均一性との両方を向上することができる。
【００１５】
従来用いられているアクリル系の添加剤は、リコート性は良いが、レベリング性が悪いと言う問題があり、その解決方法として添加剤の添加量を増やすことが必要であり、その結果、層中の添加剤の比率が高くなり屈折率が低下するという問題があった。
【００１６】
しかしながら、本発明に係る高屈折率層は、フッ素含有芳香族化合物やケイ素含有芳香族化合物を添加剤として用いることで、リコート性を付与し、且つ、これらの添加剤に対して高い相溶性を供する、分子内に芳香環を有するバインダー樹脂を選定することで、前記添加剤の配合比率を低レベルに抑制することができ。この結果、高屈折率層の屈折率を低下させることなく、膜の強度と均一性を保持することができる。
【００１７】
また、請求項２によれば、分子内に芳香環を有する前記バインダー樹脂として、ビスフェノールＡ骨格を有する樹脂を選定することで、前記フッ素含有芳香族化合物やケイ素含有芳香族化合物から選ばれる添加剤に対して、より高い相溶性を供することができる。
【００１８】
また、請求項３によれば、請求項１または２に記載の反射防止フィルムを用いて、前記透明支持体の他方の面側に偏光板を備えることで、優れた反射防止機能を有する偏光板を提供することができる。
【００１９】
上記で説明したように、本発明の反射防止フィルム、及びそれを備えた反射防止フィルム付偏光板を透過型液晶ディスプレイに具備することで、反射防止機能に加えて、正面からの反射光の色相を低減するとともに、様々な角度から入射する外光の反射光に対しても色味が付くことを低減する透過型液晶ディスプレイを提供することができる。
【図面の簡単な説明】
【００２０】
【図１】本発明の反射防止フィルムの一実施形態の模式断面図である。
【図２】本発明に係るハードコートフィルム付偏光板の一実施形態を示す概略断面図。
【図３】本発明に係るハードコートフィルム付偏光板を具備した透過型液晶ディスプレイを示す概略断面図。
【図４】本発明に係るハードコートフィルム付偏光板を具備した透過型液晶ディスプレイを示す概略断面図。
【発明を実施するための形態】
【００２１】
以下、本発明の反射防止フィルムについて詳細に説明する。
【００２２】
本発明の反射防止フィルムは、図１に示すように透明支持体１１の一方の面に、ハードコート層１２、高屈折率層１３、低屈折率層１３を順次積層してなる反射防止フィルム１であって、前記高屈折率層１３は少なくとも、分子内に芳香環を有するバインダー樹脂と、フッ素含有芳香族化合物、ケイ素含有芳香族化合物のうち一つ以上から選ばれる添加剤とを含有し、且つ、前記バインダー樹脂の１００質量部に対して、前記添加剤が０．０１〜０．２質量部の範囲に配合比されていることを特徴とする。
【００２３】
本発明の反射防止フィルムの視感平均反射率は、０．０５％以上１．００％以下の範囲内であることが好ましい。視感平均反射率が０．０５％に満たない場合、高屈折率層の屈折率をより高く、低屈折率層の屈折率をより低く調整しなければならない。
【００２４】
しかしながら、一般に屈折率を調整するためには金属酸化微粒子やシリカ微粒子などの
屈折率調整材料の添加量を多くしなければならず、そのために微粒子の分散性の低下による面性の劣化や、膜硬度の低下を引き起こすという問題が生じる。また、視感平均反射率が１．００％より高い場合、反射防止機能劣化によるディスプレイ等に搭載した際にコントラストの低下が発生してしまう。
【００２５】
本発明の反射防止フィルムは、正面からの反射光の色相を低減するとともに、様々な角度から入射する外光の反射光に対しても色味が付くことを低減することができる。より具体的には、以下に示す条件を満たすことが望ましい。ＣＩＥ標準光源であるＣ光源の波長３８０ｎｍから７８０ｎｍの領域における、入射角が５°から４５°の範囲で、入射角と反射角が等しい反射条件における反射光の色相が、ＣＩＥ１９７６Ｌ＊ａ＊ｂ＊色空間において、−３≦ａ＊≦３、−５≦ｂ＊≦５を満たすことで、外光の入射角度が変化した場合でも、反射防止フィルムの反射光の色相がニュートラルカラーとなり、これを満たすのがよい。反射光の色相は、いずれの角度においてもａ＊＝０、ｂ＊＝０であるほどよいため、−１≦ａ＊≦１、−１≦ｂ＊≦１であれば更に好ましい。
【００２６】
以下、本発明に係る反射防止フィルムの層構成について詳細に説明する。
【００２７】
本発明の反射防止フィルム１は、一実施形態として図１に示したように、透明支持体１１上にハードコート層１２、高屈折率層１３、低屈折率層１４を順次積層した３層構成である。このとき、高屈折率層１３と低屈折率層１４の層数を任意の数だけ増やした多層膜の層構成とすることも可能である。
【００２８】
具体的には、上記各層の膜厚と屈折率を調整していくことで、反射光の色相パラメータであるａ＊値、ｂ＊値を目的のものへ合わせ込むことが出来る。本発明の反射防止フィルムは、それを構成する透明支持体１１、ハードコート層１２、高屈折率層１３、及び低屈折率層１４において、それぞれの層の屈折率の関係が、高屈折率層＞ハードコート層、透明支持体＞低屈折率層となることを特徴とする。このとき、ハードコート層１２の屈折率が１．４５〜１．５５の範囲、高屈折率層１３の屈折率ｎ１が１．５５〜１．７５の範囲、かつ低屈折率層１４の屈折率ｎ２が１．２５〜１．３５の範囲であることが望ましい。
【００２９】
また、このときの各層の膜厚は、ハードコート層の膜厚が３．０〜１０μｍの範囲、高屈折率層の膜厚ｄ１および低屈折率層の膜厚ｄ２は、それぞれ下記式（１）、（２）の範囲（単位ｎｍ）であることが望ましい。
式（１）    （２×λ／４）×０．８＜ｎ１ｄ１＜（２×λ／４）×１．２
式（２）    （１×λ／４）×０．９＜ｎ２ｄ２＜（１×λ／４）×１．１
ここで、λは本発明の反射防止フィルムにおける、反射防止設計中心波長である。この波長は通常、人間が最も感知しやすい緑色の波長帯（例えば５５０ｎｍ）が選ばれる。
【００３０】
本発明におけるハードコート層及び高屈折率層及び低屈折率層の塗工方法としては、スプレー法、スクリーン印刷法、ドクターブレード法、グラビア印刷法、ダイコート法、インクジェット法等既存の塗布方法が挙げられるが、特に限定しない。
【００３１】
本発明に係る透明支持体１１としては、透明性や光の屈折率等の光学特性、さらには耐衝撃性、耐熱性、耐久性などの諸物性を考慮して、ポリエチレン、ポリプロピレン等のポリオレフィン系、ポリエチレンテレフタレート、ポリエチレンナフタレート等のポリエステル系、トリアセチルセルロース、ジアセチルセルロース、セロファン等のセルロース系、６−ナイロン、６，６−ナイロン等のポリアミド系、ポリメチルメタクリレート等のアクリル系、ポリスチレン、ポリ塩化ビニル、ポリイミド、ポリビニルアルコール、ポリカーボネート、エチレンビニルアルコール等の有機高分子からなるものが用いられる。特に、ポリエチレンテレフタレート、トリアセチルセルロース、ポリカーボネート、ポリメチルメタクリレートが好ましい。中でも、トリアセチルセルロースにあっては、複屈折率が小さく、透明性が良好であることから各種ディスプレイに対し好適に用いることができる。
【００３２】
さらに、これらの有機高分子に公知の添加剤、例えば、紫外線吸収剤、赤外線吸収剤、可塑剤、滑剤、着色剤、酸化防止剤、難燃剤等を添加することにより機能を付加させたものも使用できる。また、透明支持体は上記の有機高分子から選ばれる１種または２種以上の混合物、または重合体からなるものでもよく、複数の層を積層させたものであってもよい。
【００３３】
なお、透明支持体の厚みは２０〜２００μｍの範囲であることが好ましく、さらには、２０〜８０μｍの範囲であることが好ましい。
【００３４】
また、本発明に係るハードコート層１２としては、アクリル系材料を用いることができる。アクリル系材料としては、多価アルコールのアクリル酸またはメタクリル酸エステルのような単官能、２官能または３官能以上の（メタ）アクリレート化合物、ジイソシアネートと多価アルコール及びアクリル酸またはメタクリル酸のヒドロキシエステル等から合成されるような多官能のウレタン（メタ）アクリレート化合物を使用することができる。またこれらの他にも、電離放射線型材料として、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を使用することができる。
【００３５】
なお、本発明において「（メタ）アクリレート」とは「アクリレート」と「メタクリレート」の両方を示している。たとえば、「ウレタン（メタ）アクリレート」は「ウレタンアクリレート」と「ウレタンメタアクリレート」の両方を示している。
【００３６】
単官能の（メタ）アクリレート化合物としては、例えば、２−ヒドロキシエチル（メタ）アクリレート、２−ヒドロキシプロピル（メタ）アクリレート、２−ヒドロキシブチル（メタ）アクリレート、ｎ−ブチル（メタ）アクリレート、イソブチル（メタ）アクリレート、ｔ−ブチル（メタ）アクリレート、グリシジル（メタ）アクリレート、アクリロイルモルフォリン、Ｎ−ビニルピロリドン、テトラヒドロフルフリールアクリレート、シクロヘキシル（メタ）アクリレート、２−エチルヘキシル（メタ）アクリレート、イソボルニル（メタ）アクリレート、イソデシル（メタ）アクリレート、ラウリル（メタ）アクリレート、トリデシル（メタ）アクリレート、セチル（メタ）アクリレート、ステアリル（メタ）アクリレート、ベンジル（メタ）アクリレート、２−エトキシエチル（メタ）アクリレート、３−メトキシブチル（メタ）アクリレート、エチルカルビトール（メタ）アクリレート、リン酸（メタ）アクリレート、エチレンオキサイド変性リン酸（メタ）アクリレート、フェノキシ（メタ）アクリレート、エチレンオキサイド変性フェノキシ（メタ）アクリレート、プロピレンオキサイド変性フェノキシ（メタ）アクリレート、ノニルフェノール（メタ）アクリレート、エチレンオキサイド変性ノニルフェノール（メタ）アクリレート、プロピレンオキサイド変性ノニルフェノール（メタ）アクリレート、メトキシジエチレングリコール（メタ）アクリレート、メトキシポリチレングリコール（メタ）アクリレート、メトキシプロピレングリコール（メタ）アクリレート、２−（メタ）アクリロイルオキシエチル−２−ヒドロキシプロピルフタレート、２−ヒドロキシ−３−フェノキシプロピル（メタ）アクリレート、２−（メタ）アクリロイルオキシエチルハイドロゲンフタレート、２−（メタ）アクリロイルオキシプロピルハイドロゲンフタレート、２−（メタ）アクリロイルオキシプロピルヘキサヒドロハイドロゲンフタレート、２−（メタ）アクリロイルオキシプロピルテトラヒドロハイドロゲンフタレート、ジメチルアミノエチル（メタ）アクリレート、トリフルオロエチル（メタ）アクリレート、テトラフルオロプロピル（メタ）アクリレート、ヘキサフルオロプロピル（メタ）アクリレート、オクタフルオロプロピル（メタ）アクリレート、オクタフルオロプロピル（メタ）アクリレート、２−アダマンタンおよびアダマンタンジオールから誘導される１価のモノ（メタ）アクリレートを有するアダマンチルアクリレートなどのアダマンタン誘導体モノ（メタ）アクリレート等が挙げられる。
【００３７】
前記２官能の（メタ）アクリレート化合物としては、例えば、エチレングリコールジ（メタ）アクリレート、ジエチレングリコールジ（メタ）アクリレート、ブタンジオールジ（メタ）アクリレート、ヘキサンジオールジ（メタ）アクリレート、ノナンジオールジ（メタ）アクリレート、エトキシ化ヘキサンジオールジ（メタ）アクリレート、プロポキシ化ヘキサンジオールジ（メタ）アクリレート、ジエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、ネオペンチルグリコールジ（メタ）アクリレート、エトキシ化ネオペンチルグリコールジ（メタ）アクリレート、トリプロピレングリコールジ（メタ）アクリレート、ヒドロキシピバリン酸ネオペンチルグリコールジ（メタ）アクリレートなどのジ（メタ）アクリレート等が挙げられる。
【００３８】
前記３官能以上の（メタ）アクリレート化合物としては、例えば、トリメチロールプロパントリ（メタ）アクリレート、エトキシ化トリメチロールプロパントリ（メタ）アクリレート、プロポキシ化トリメチロールプロパントリ（メタ）アクリレート、トリス２−ヒドロキシエチルイソシアヌレートトリ（メタ）アクリレート、グリセリントリ（メタ）アクリレート等のトリ（メタ）アクリレート、ペンタエリスリトールトリ（メタ）アクリレート、ジペンタエリスリトールトリ（メタ）アクリレート、ジトリメチロールプロパントリ（メタ）アクリレート等の３官能の（メタ）アクリレート化合物や、ペンタエリスリトールテトラ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、ジトリメチロールプロパンペンタ（メタ）アクリレート、ジペンタエリスリトールヘキサ（メタ）アクリレート、ジトリメチロールプロパンヘキサ（メタ）アクリレート等の３官能以上の多官能（メタ）アクリレート化合物や、これら（メタ）アクリレートの一部をアルキル基やε−カプロラクトンで置換した多官能（メタ）アクリレート化合物等が挙げられる。
【００３９】
アクリル系材料の中でも、所望する分子量、分子構造を設計でき、形成されるハードコート層の物性のバランスを容易にとることが可能であるといった理由から、多官能ウレタンアクリレートを好適に用いることができる。ウレタンアクリレートは、多価アルコール、多価イソシアネート及び水酸基含有アクリレートを反応させることによって得られる。具体的には、共栄社化学社製、ＵＡ−３０６Ｈ、ＵＡ−３０６Ｔ、ＵＡ−３０６ｌ等、日本合成化学社製、ＵＶ−１７００Ｂ、ＵＶ−６３００Ｂ、ＵＶ−７６００Ｂ、ＵＶ−７６０５Ｂ、ＵＶ−７６４０Ｂ、ＵＶ−７６５０Ｂ等、新中村化学社製、Ｕ−４ＨＡ、Ｕ−６ＨＡ、ＵＡ−１００Ｈ、Ｕ−６ＬＰＡ、Ｕ−１５ＨＡ、ＵＡ−３２Ｐ、Ｕ−３２４Ａ等、ダイセルユーシービー社製、Ｅｂｅｃｒｙｌ−１２９０、Ｅｂｅｃｒｙｌ−１２９０Ｋ、Ｅｂｅｃｒｙｌ−５１２９等、根上工業社製、ＵＮ−３２２０ＨＡ、ＵＮ−３２２０ＨＢ、ＵＮ−３２２０ＨＣ、ＵＮ−３２２０ＨＳ等を挙げることができるがこの限りではない。
【００４０】
またこれらの他にも、電離放射線型材料として、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を使用することができ、特にその材料を限定しない。
【００４１】
また、電離放射線硬化型材料は紫外線により硬化されるため、ハードコート層形成用塗液には光重合開始剤を添加する。光重合開始剤としては、紫外線が照射された際にラジカルを発生するものであれば良く、例えば、アセトフェノン類、ベンゾイン類、ベンゾフェノン類、ホスフィンオキシド類、ケタール類、アントラキノン類、チオキサントン類を用いることができる。また、光重合開始剤の添加量は、電離放射線硬化型材料１００重量部に対して０．１重量部〜１０重量部、好ましくは１重量部〜７重量部、更に好ましくは１重量部〜５重量部である。
【００４２】
さらに、ハードコート層形成用塗液には、必要に応じて、溶媒や各種添加剤を加えることができる。溶媒としては、トルエン、キシレン、シクロヘキサン、シクロヘキシルベンゼンなどの芳香族炭化水素類、ｎ−ヘキサンなどの炭化水素類、ジブチルエーテル、ジメトキシメタン、ジメトキシエタン、ジエトキシエタン、プロピレンオキシド、ジオキサン、ジオキソラン、トリオキサン、テトラヒドロフラン、アニソールおよびフェネトール等のエーテル類、また、メチルイソブチルケトン、メチルブチルケトン、アセトン、メチルエチルケトン、ジエチルケトン、ジプロピルケトン、ジイソブチルケトン、シクロペンタノン、シクロヘキサノン、メチルシクロヘキサノン、およびメチルシクロヘキサノン等のケトン類、また蟻酸エチル、蟻酸プロピル、蟻酸ｎ−ペンチル、酢酸メチル、酢酸エチル、プロピオン酸メチル、プロピオン酸エチル、酢酸ｎ−ペンチル、およびγ−プチロラクトン等のエステル類、さらには、メチルセロソルブ、セロソルブ、ブチルセロソルブ、セロソルブアセテート等のセロソルブ類、メタノール、エタノール、イソプロピルアルコール、ブタノール等のアルコール類の中から塗工適正等を考慮して適宜選択される。また、塗液には添加剤として、表面調整剤、屈折率調整剤、密着性向上剤、硬化剤等を加えることもできる。
【００４３】
また、ハードコート層形成用塗液にはその他添加剤を加えても良い。添加剤としては、例えば泡消剤、レベリング剤、酸化防止剤、紫外線吸収剤、光安定剤、重合禁止剤などが挙げられる。
【００４４】
本発明に係る高屈折率層１３としては、少なくとも、分子内に芳香環を有するバインダー樹脂と、フッ素含有芳香族化合物、ケイ素含有芳香族化合物のうち一つ以上から選ばれる添加剤とを含有してなり、他に、金属微粒子、シランカップリング剤や有機微粒子を添加したものを用いることができる。これらの成分は要求される屈折率により適宜選択され、材料の組み合わせ、混合比などにより屈折率を調整する。
【００４５】
前記バインダー樹脂としては、屈折率が１．５０以上の樹脂が好ましく、例えば、フェノール樹脂（ビスフェノールＡ・ビスフェノールＦ・ビスフェノールＳ等）、オキセタン樹脂等が挙げられる。
【００４６】
上記の芳香環を含有する樹脂の中では、ビスフェノールＡ含有のアクリレートが好適に用いられる。具体的には、ＥＯ変性ビスフェノールＡジアクリレートやＰＯ変性ビスフェノールＡジアクリレートなどを用いることができる。
【００４７】
これに加え、ハードコート層形成用塗液に含まれる電離放射線硬化型材料として例示したアクリル系材料を混合し併用することができる。アクリル系材料としては、多価アルコールのアクリル酸またはメタクリル酸エステルのような多官能または多官能の（メタ）アクリレート化合物、ジイソシアネートと多価アルコール及びアクリル酸またはメタクリル酸のヒドロキシエステル等から合成されるような多官能のウレタン（メタ）アクリレート化合物を使用することができる。またこれらの他にも、電離放射線型材料として、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を使用することができる。
【００４８】
前記金属微粒子や有機微粒子を添加する場合、Ｔｉ、Ｔａ、Ｚｒ、Ｉｎ、Ｚｎなどの金属アルコキシドや、酸化チタン、酸化ジルコニウム、酸化亜鉛、酸化インジウム、酸化アンチモンなどの金属微粒子を用いることができる。特に酸化アンチモンが好適に用いられる。
【００４９】
希釈溶媒として用いられるものは、特に限定されないが、組成物の安定性、ハードコート層に対する濡れ性、揮発性などを考慮して、メタノール、エタノール、イソプロパノール、ブタノール、２−メトキシエタノール等のアルコール類、アセトン、メチルエチルケトン、メチルイソブチル等のケトン類、酢酸メチル、酢酸エチル、酢酸ブチル等のエステル類、ジイソプロピルエーテル等のエーテル類、エチレングリコール、プロピレングリコール、ヘキシレングリコール等のグリコール類、エチルセロソルブ、ブチルセロソルブ、エチルカルビトール、ブチルカルビトール等のグリコールエーテル類、ヘキサン、ヘプタン、オクタン等の脂肪族炭化水素類、ハロゲン化炭化水素、ベンゼン、トルエン、キシレン等の芳香族炭化水素、Ｎ−メチルピロリドン、ジメチルホルムアミド等が挙げられる。また、溶媒は１種類のみならず２種類以上の混合物として用いることも可能である。
【００５０】
また、塗膜の膜厚ムラを防ぐために添加剤を加えることが望ましい。中間層に使用する添加剤はアクリル系などの比較的表面エネルギーの低化能が低く、塗膜表面に偏在しづらい添加剤が用いられる。しかし、アクリル系の添加剤はリコート性は良いがレベリング性が弱く、膜厚ムラを抑制するためには添加量を多くしなければならない。そのため、添加剤の比率が高くなり屈折率が低くなってしまう。本発明において用いられる添加剤はフッ素またはシリコンの少なくとも一方と芳香環を分子内に含有することを特徴としている。
【００５１】
一般に、フッ素やシリコンは表面エネルギー低下能が高く、レベリング性に優れている。しかし、通常フッ素やシリコンを含む添加剤を中間層に用いると、リコート性が悪く、上層が弾いてしまい塗工することが困難である。添加剤の分子内に芳香環を含有することで本発明において特徴としている同様に分子内に芳香環を含有するバインダーとの相溶性が良くなる。そのため、塗液中では溶剤比率が高いため、添加剤が塗膜表面に偏在し、レベリング性を発揮し、乾燥過程にて溶剤が揮発することで溶剤比率よりバインダー比率が高くなり、添加剤がバインダー内部に取り込まれ表面への偏在が少なくなり、上層を塗工した際の弾きが抑制される。また、添加剤の分子内に屈折率の低いフッ素が含まれていても、屈折率の高い芳香環を含有することで添加剤自体の屈折率が上がり、添加剤による高屈折率層の屈折率低下も抑制することができる。
【００５２】
フッ素またはシリコンの少なくとも一方と芳香環を分子内に含有する添加剤の添加量はバインダー樹脂１００重量部に対し、０．０５〜０．２重量部が望ましい。添加量が０．０５重量部に満たない場合、レベリング性が弱く、膜厚ムラを抑制することができない。一方、添加量が０．２重量部より多い場合、リコート性が悪く、高屈折率層上に低屈折率層を積層する際にハジキが発生してしまう。
【００５３】
本発明に係る低屈折率層１４としては、低屈折粒子としては、ＬｉＦ、ＭｇＦ、３ＮａＦ・ＡｌＦまたはＡｌＦ（いずれも、屈折率１．４）、または、Ｎａ３ＡｌＦ６（氷晶石、屈折率１．３３）等の低屈折材料からなる低屈折率粒子を用いることができる。また、粒子内部に空隙を有する粒子を好適に用いることができる。粒子内部に空隙を有する粒子にあっては、空隙の部分を空気の屈折率（≒１）とすることができるため、非常に低い屈折率を備える低屈折率粒子とすることができる。具体的には、内部に空隙を有する低屈折率シリカ粒子を用いることができる。
【００５４】
前記低屈折率粒子としては、粒径が１ｎｍ以上１００ｎｍ以下であることが好ましい。粒径が１００ｎｍを超える場合、レイリー散乱によって光が著しく反射され、低屈折率層が白化して反射防止フィルムの透明性が低下する傾向にある。一方、粒径が１ｎｍ未満の場合、粒子の凝集による低屈折率層における粒子の不均一性等の問題が生じる。
【００５５】
低屈折率層１４を形成するためのバインダマトリックス形成材料としては電離放射線硬化型材料を含む。電離放射線硬化型材料としては、ハードコート層形成用塗液に含まれる電離放射線硬化型材料として例示したアクリル系材料を用いることができる。アクリル系材料としては、多価アルコールのアクリル酸またはメタクリル酸エステルのような多官能または多官能の（メタ）アクリレート化合物、ジイソシアネートと多価アルコール及びアクリル酸またはメタクリル酸のヒドロキシエステル等から合成されるような多官能のウレタン（メタ）アクリレート化合物を使用することができる。またこれらの他にも、電離放射線型材料として、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を使用することができる。
【００５６】
本発明に係る反射防止フィルム１は、ディスプレイ部材、画像装置の一部として好適に用いることができる。以下、その応用例として、反射防止フィルム付偏光板の一実施形態について図２に基づき説明する。
【００５７】
図２に示すように、反射防止フィルム付偏光板２００は、反射防止フィルム１と偏光板２とを備えている。具体的には、反射防止フィルム１を構成する透明基材１１のハードコート層１２が形成されていない面側に、偏光層２３および透明基材２１からなる偏光板２が配置されている。すなわち、透明基材１１の一方の面（図２では上面）に、ハードコート層１２、高屈折率層１３、低屈折率層１４が積層されており、透明基材１１のもう一方の面（図２では下面）に、透明基材１１側から順に、偏光層２３および透明基材２１が積層されている。
【００５８】
次に、前記反射防止フィルム付偏光板を具備した透過型液晶ディスプレイの一実施形態について、以下に説明する。
【００５９】
図３に示すように、透過型液晶ディスプレイ３００は、反射防止フィルム付偏光板２００ａと、液晶セル３と、偏光板４と、バックライトユニット５とを備え、該反射防止フィルム付偏光板２００ａにおいて、反射防止フィルム１が形成されている面とは反対の面側に、液晶セル３と、偏光板４と、バックライトユニット５とがこの順に保持されている。
【００６０】
液晶セル３は、反射防止フィルム付偏光板２００ａにおいて、透明基材１１に対してハードコート層１２が形成された側とは反対側に保持されている。反射防止フィルム付偏光板２００ａは、反射防止フィルム１と、該反射防止フィルム１の透明基材１１側に偏光板２ａを備えている。偏光板２ａは、透明基材１１側から順に、透明基材２２と偏光層２３と透明基材２１とが積層されたものである。液晶セル３は、反射防止フィルム付偏光板２００ａのハードコート層１２が形成されている面とは反対の面側、すなわち、透明基材２１側に保持されている。このとき、透過型液晶ディスプレイ３００において、反射防止フィルム１側が観察側、すなわち、ディスプレイ表面となる。
【００６１】
透過型液晶ディスプレイ３００は、反射防止フィルム１の透明基材１１と、偏光板２ａの透明基材２２とを別々に備える。
【００６２】
バックライトユニット５は、光源と光拡散板と（図示しない）を備える。液晶セル３は、図示しないが、一方の透明基材に電極が設けられ、もう一方の透明基材に電極およびカラーフィルタを備えており、両電極間に液晶が封入された構造となっている。液晶セル３を挟むように設けられる偏光板２ａにおいては、透明基材２１と、透明基材２２との間に偏光層２３が挟持され、偏光板４においては、透明基材４１と、透明基材４２との間に偏光層４３が挟持された構造となっている。
【００６３】
また、本発明に係る透過型液晶ディスプレイは、図４に示すような（図３とは異なる）反射防止フィルム付偏光板２００を備えた形態も可能である。
【００６４】
図４に示す透過型液晶ディスプレイ４００は、反射防止フィルム付偏光板２００と、液晶セル３と、偏光板４と、バックライトユニット５とを備え、該反射防止フィルム付偏光板２００において、反射防止フィルムが形成されている面とは反対の面側に、液晶セル３と、偏光板４と、バックライトユニット５とがこの順に保持されている。反射防止フィルム付偏光板２００は、反射防止フィルム１と、該反射防止フィルム１の透明基材１１側に偏光板２を備えている。偏光板２は、透明基材１１側から順に、偏光層２３と透明基材２１とが積層されたものである。液晶セル３は、反射防止フィルム付偏光板２００の低屈折率層１４が形成されている面とは反対の面側、すなわち、透明基材２１側に保持されている。このとき、透過型液晶ディスプレイ４００において、ハードコートフィルム１側が観察側、すなわち、ディスプレイ表面となる。
【００６５】
透過型液晶ディスプレイ４００は、反射防止フィルム１のハードコート層１２が形成されていない面、すなわち、透明基材１１面に、偏光板２として、偏光層２３と透明基材２２とがこの順に設けられている。
【００６６】
透過型液晶ディスプレイ３００と同様に、バックライトユニット５は、光源と光拡散板と（図示しない）を備える。液晶セル３は、図示しないが、一方の透明基材に電極が設けられ、もう一方の透明基材に電極およびカラーフィルタを備えており、両電極間に液晶が封入された構造となっている。液晶セル３を挟むように設けられる偏光板２（反射防止フィルム付偏光板２００の一部）においては透明基材２１と、透明基材１１との間に偏光層２３が挟持され、偏光板４においては、透明基材４１と、透明基材４２との間に偏光層４３が挟持された構造となっている。
【００６７】
なお、本発明の透過型液晶ディスプレイ３００および４００は、他の機能性部材を備えていてもよい。他の機能性部材としては、例えば、バックライトから発せられる光を有効に使うための、拡散フィルム、プリズムシート、輝度向上フィルムや、液晶セルや偏光板の位相差を補償するための位相差フィルム等が挙げられるが、これらに限定されるものではない。
【実施例】
【００６８】
以下、本発明について実施例を基づきより具体的に説明する。
【００６９】
＜実施例１＞
「ハードコート層の形成」
透明支持体としては、厚さ８０μｍのトリアセチルセルロースフィルムを用い、下記組成のハードコート層形成用組成物をバーコーティング法により乾燥後の膜厚が５μｍになるように塗工、乾燥させた。その後、酸素濃度１０００ｐｐｍの雰囲気下で、高圧水銀灯により３００ｍＪ／ｃｍ２の紫外線を照射してハードコート層を形成し、ハードコート層を形成した。
【００７０】
＜ハードコート層形成用組成物＞
ペンタエリスリトールトリアクリレート（ＰＥ３Ａ）      １５．００重量部
ペンタエリスリトールテトラアクリレート（ＰＥ４Ａ）    １５．００質量部
ウレタンアクリレート（ＵＡ）                          ２５．００重量部
光重合開始剤                                            ２．００重量部
（チバ・スペシャリティ・ケミカルズ社製：イルガキュア１８４）
添加剤                                                  ０．１０重量部
（ビックケミー・ジャパン社製：ＢＹＫ−３５０）
メチルエチルケトン（ＭＥＫ）                          ４２．９０重量部
【００７１】
「高屈折率層の形成」
次に前記ハードコート層の上に、下記組成からなる高屈折率層形成用塗液を用いて、バーコーティング法により塗工し、乾燥後の膜厚が１５０ｎｍとなるように乾燥させた。その後、酸素濃度１０００ｐｐｍの雰囲気下で高圧水銀灯により３００ｍＪ／ｃｍ２の紫外線を照射して、高屈折率層を形成した。
【００７２】
＜高屈折率層形成用組成物＞
ビスフェノールＡＥＯ付加物ジメタクリレート              ６．００重量部
（大阪有機化学製：ビスコート＃７００）
酸化アンチモン微粒子分散液                            １４．００重量部
（平均粒子径１０ｎｍ、固形分２５％、溶剤メチルイソブチルケトン）
光重合開始剤                                            ０．１０重量部
（チバ・スペシャリティ・ケミカルズ社製：イルガキュア１８４）
添加剤                                                ０．０１０重量部
（フッ素、シリコン含有芳香族オリゴマー）
メチルイソブチルケトン（ＭＩＢＫ）                    ８０．００重量部
【００７３】
「低屈折率層の形成」
次に前記高屈折率層の上に、下記組成からなる低屈折率層形成用塗液を用いて、バーコーティング法により、乾燥後の膜厚が１００ｎｍになるように塗工、乾燥させた。その後、酸素濃度１０００ｐｐｍの雰囲気下で高圧水銀灯により３００ｍＪ／ｃｍ２の紫外線を照射して、低屈折率層を形成して反射防止フィルムを作製した。
【００７４】
＜低屈折率層形成用組成物＞
多孔質シリカ微粒子分散液                            ３２．０８重量部
（平均粒子径５０ｎｍ、固形分２０％、溶剤メチルイソブチルケトン）
ジペンタエリスリトールヘキサアクリレート              １．６８重量部
光重合開始剤                                          ０．０７重量部
（チバ・スペシャリティ・ケミカルズ社製：Ｉｒｇ．１８４）
レベリング剤                                          ０．１８重量部
（ＢＹＫ−ＵＶ３５００、ビックケミー・ジャパン社製、固形分＞９７％）
メチルイソブチルケトン（ＭＩＢＫ）                  ６６．００重量部
【００７５】
＜実施例２＞
高屈折率層の形成に関して、酸化アンチモン微粒子分散液を１５．００重量部、添加剤をフッ素含有、ビスフェノールＡＥＯ付加物ジメタクリレート０．０１１重量部、ＭＩＢＫを７９．００重量部で、膜厚を１４０ｎｍとした以外は、実施例１と同様にして反射防止フィルムを作製した。
【００７６】
＜実施例３＞
高屈折率層の形成に関して、ビスフェノールＡＥＯ付加物ジメタクリレートを２−ヒドロキシ−３−フェノキシプロピルアクリレート（共栄社化学製：エポキシエステルＭ−６
００Ａ）５．００重量部、酸化アンチモン微粒子分散液を１３．００重量部、添加剤をフッ素、シリコン含有、芳香族オリゴマー０．００７重量部、ＭＩＢＫを８２．００重量部で、膜厚を１６０ｎｍとした以外は、実施例１と同様にして反射防止フィルムを作製した。
【００７７】
＜実施例４＞
高屈折率層の形成に関して、ビスフェノールＡＥＯ付加物ジメタクリレートを２−ヒドロキシ−３−フェノキシプロピルアクリレート６．００重量部、酸化アンチモン微粒子分散液を１２．００重量部、添加剤をシリコン含有、芳香族オリゴマー０．００５重量部、ＭＩＢＫを８２．００重量部で、膜厚を１６０ｎｍとした以外は、実施例１と同様にして反射防止フィルムを作製した。
【００７８】
＜比較例１＞
高屈折率層の形成に関して、ビスフェノールＡＥＯ付加物ジメタクリレートを７．００重量部、酸化アンチモン微粒子分散液を１７．００重量部、添加剤をアクリルオリゴマー０．０１３重量部、ＭＩＢＫを７６．００重量部にした以外は、実施例１と同様にして反射防止フィルムを作製した。
【００７９】
＜比較例２＞
高屈折率層の形成に関して、ビスフェノールＡＥＯ付加物ジメタクリレートを５．００重量部、酸化アンチモン微粒子分散液を１６．００重量部、添加剤をフッ素、シリコン含有オリゴマー０．００８重量部、ＭＩＢＫを７９．００重量部にした以外は、実施例１と同様にして反射防止フィルムを作製した。
【００８０】
＜比較例３＞
高屈折率層の形成に関して、ビスフェノールＡＥＯ付加物ジメタクリレートをペンタエリスリトールトリアクリレート（ＰＥ３Ａ）４．００重量部、酸化アンチモン微粒子分散液を１５．００重量部、添加剤をフッ素、シリコン含有、芳香族オリゴマー０．００７重量部、ＭＩＢＫを８１．００重量部にした以外は、実施例１と同様にして反射防止フィルムを作製した。
【００８１】
＜比較例４＞
高屈折率層の形成に関して、ビスフェノールＡＥＯ付加物ジメタクリレートを７．００重量部、酸化アンチモン微粒子分散液を２８．００重量部、添加剤をフッ素、シリコン含有、芳香族オリゴマー０．０００５重量部、ＭＩＢＫを６５．００重量部にした以外は、実施例１と同様にして反射防止フィルムを作製した。
【００８２】
＜比較例５＞
高屈折率層の形成に関して、ビスフェノールＡＥＯ付加物ジメタクリレートを５．００重量部、酸化アンチモン微粒子分散液を２２．００重量部、添加剤をフッ素、シリコン含有、芳香族オリゴマー０．０１２重量部、ＭＩＢＫを７３．００重量部にした以外は、実施例１と同様にして反射防止フィルムを作製した。
【００８３】
＜比較例６＞
高屈折率層の形成に関して、ビスフェノールＡＥＯ付加物ジメタクリレートを４．００重量部、酸化アンチモン微粒子分散液を１７．００重量部、添加剤を芳香族オリゴマー０．００７重量部、ＭＩＢＫを７９．００重量部にした以外は、実施例１と同様にして反射防止フィルムを作製した。
【００８４】
なお、実施例１〜４及び比較例１〜６に用いた高屈折率層形成用組成物を以下の表１に
記す。
【００８５】
【表１】
2015203752.tif 000003
【００８６】
＜評価＞
実施例１〜４および比較例１〜６で得られた反射防止フィルムについて、以下の方法で評価を行った。その結果を以下の表２に記す。
【００８７】
（反射光の色相）
得られた反射防止フィルムの低屈折率層表面について、自動分光光度計（日立製作所製、Ｕ−４１００）を用い、入射角５°における分光反射率を測定し、得られた分光反射率曲線から反射光の色相を求め、この色相がＣＩＥ１９７６Ｌ＊ａ＊ｂ＊色空間において、−３≦ａ＊≦３、−５≦ｂ＊≦５を満たすかどうかを判定した。なお、測定の際には透明支持体であるトリアセチルセルロースフィルムのうち低屈折率層の形成されていない面につや消し黒色塗料を塗布し、反射防止の処置をおこなった。判定基準を以下に示す。
○：目的の反射色相を満たす
×：目的の反射色相を満たさない
【００８８】
（膜厚ムラ）
反射防止フィルムの低屈折率層の形成されていない面につや消し黒色塗料を塗布し、目視により反射防止フィルムのムラの評価を行った。判定基準を以下に示す。
○：ムラなし
×：ムラあり
【００８９】
（低屈折率層ハジキ）
反射防止フィルムの低屈折率層の形成されていない面につや消し黒色塗料を塗布し、目視により低屈折率層のハジキの評価を行った。判定基準を以下に示す。
○：低屈折率層ハジキなし
×：低屈折率層ハジキあり
【００９０】
（密着性）
得られた反射防止フィルムの低屈折率層表面に、１マスが１ｍｍ角で１０マス×１０マス＝１００マスとなるように碁盤目状に切れ込みを入れ、粘着テープ（ニチバン社製）を用いて剥離試験をおこない、１００マス部の残存率で評価した。判定基準を以下に示す。
○：すべてのマスが剥がれない
×：１マス以上剥がれあり
【００９１】
（耐擦傷性）
得られた反射防止フィルムの低屈折率層表面に、スチールウール（日本スチールウール社製、ボンスター＃００００）を用いて、荷重２５０ｇ／ｃｍ２で１０往復擦り、傷の有無を目視にて観察して評価した。判定基準を以下に示す。
○：傷が確認されなかった
△：傷が僅かに確認された
×：傷が確認された
【００９２】
【表２】
2015203752.tif 000004
【００９３】
実施例１〜４で得られた本発明品である反射防止フィルムは、耐擦傷性において実施例３、４は僅かに実施例１、２には劣ったが、全評価試験においては、いずれも良好な性能を示した。一方、比較例１〜６で得られた比較例品では、全評価試験に対して何らかの不
具合が確認された。具体的には、比較例１で得られた比較例品は膜厚ムラが発生し、比較例２では低屈折率層においてハジキが発生し、良好な密着性を得られなかった。また、比較例３は低屈折率層においてハジキが発生し、良好な密着性を得られず、さらに耐擦傷性にて傷が発生した。また、比較例４は膜厚ムラが発生した。また、比較例５は低屈折率層においてハジキが発生し、良好な密着性を得られず、耐擦傷性にて傷が発生した。比較例６は膜厚ムラが発生し良好な密着性を得られなかった。
【００９４】
実施例から、本発明によれば、優れた反射防止機能を有し、正面からの反射光の反射率や色相を低減するとともに、様々な角度から入射する外光の反射光に対しても色味を低減することができ、また、膜厚ムラが良好で、優れた密着性を有する反射防止フィルムが得られることが実証された。
【符号の説明】
【００９５】
１    反射防止フィルム
１１、２１、２２、４１、４２    透明支持体
１２  ハードコート層
１３  高屈折率層
１４  低屈折率層
２、２ａ    偏光板
２３、４３    偏光層
２００、２００ａ    反射防止フィルム付偏光板
３    液晶セル
３００、４００    透過型液晶ディスプレイ
４    偏光板
５    バックライトユニット
【図１】
2015203752.tif 000005
【図２】
2015203752.tif 000006
【図３】
2015203752.tif 000007
【図４】
2015203752.tif 000008